顔料塗工層を有しないインクジェット記録用紙において、少なくとも片面に塗布される表面サイズプレス処理剤中に、表面サイズプレス処理剤総質量部に対し、硫酸アルミニウムを10~40質量部、HLB値が8.0以上12.5以下である界面活性剤を1~10質量部含有することを特徴とするインクジェット用紙。前記、表面サイズプレス処理剤にカチオン化ポリビニルアルコールあるいは、カチオン化デンプンを含有する事を特徴とする請求項1記載のインクジェット用紙。前記、表面サイズプレス処理剤に表面サイズ剤としてスチレンアクリル系共重合体を含有する事を特徴とする請求項1、2記載のインクジェット用紙。本発明は、高速インクジェットシステムにおけるフルカラー印刷においても十分な耐水性を有し、優れたバーコード印刷適性と耐擦過性を有するインクジェット用紙を提供することにある。本発明者らは、上記の課題を解決するために鋭意研究を行った結果、下記の構成を採用することにより、達成できることを見出し、本発明に至った。1顔料塗工層を有しないインクジェット用紙において、少なくとも片面に、表面サイズプレス処理剤中に表面サイズプレス処理剤総質量部に対し、硫酸アルミニウムを10~40質量部、HLB値が8.0以上12.5以下である界面活性剤を1~10質量部含有するインクジェット用紙。2前記、表面サイズプレス処理剤にカチオン化ポリビニルアルコールあるいは、カチオン化デンプンを含有する1記載のインクジェット用紙。3前記、表面サイズプレス処理剤に表面サイズ剤としてスチレンアクリル系共重合体を含有する事を特徴とする1又は2項記載のインクジェット用紙。本発明に係るインクジェット用紙は、高速インクジェットシステムにおけるフルカラー印刷においても画像の十分な耐水性とバーコード印刷適性を有し、優れた印刷画像が得られインクジェット用紙である。<表面処理剤>本発明で使用される表面サイズプレス処理剤は、硫酸アルミニウムとHLB値が8.0以上12.5以下の界面活性剤を含有する。本発明で表面処理剤に使用する硫酸アルミニウムの配合量は、総質量部100部に対して10~40質量部が好ましく、より好ましくは20~40質量部の範囲で調節される。硫酸アルミニウムが10質量部未満であると、インクジェット印刷におけるバーコード印刷適性の低下や印刷部の耐水性の低下が起こりやすくなる。40質量部を超えると、相対的に水溶性高分子の配合量が減少し、表面強度が低下するため、インクジェット印刷部にコスレ汚れが発生する。表面処理剤には、硫酸アルミニウムの他に、耐水化剤としてカチオン性樹脂や硫酸アルミニウム以外の金属塩を配合してもかまわない、カチオン性樹脂の例としては、1アルキルアミン-エピクロルヒドリン共重合物、2第2級アミノ基、第3級アミノ基や第4級アンモニウム基を有するアクリル重合体、3ポリビニルアミン、ポリビニルアミジン、5員環アミジン類、4ジシアンジアミド-ホルマリン共重合体に代表されるジシアン系カチオン樹脂、5ジシアンジアミド-ポリエチレンアミン共重合物に代表されるポリアミン系カチオン樹脂、6ポリエチレンポリアミンやポリプロピレンポリアミンなどのポリアルキレンポリアミン類又はその誘導体、7ジアリルジメチルアンモニウム-SO2共重合物、8ジアリルアミン塩-SO2共重合物、9ジアリルジメチルアンモニウムクロライド重合物、10アリルアミン塩の重合物、11ビニルベンジルトリアリルアンモニウム塩の単独重合体又は共重合体、12ジアルキルアミノエチルメタアクリレート4級塩共重合物、13アクリルアミド-ジアリルアミン塩共重合物、14ポリ塩化アルミニウム、ポリ酢酸アルミニウムなどのアルミニウム塩等の一般市販されているものが挙げられ、硫酸アルミニウム以外の金属塩としては、硫酸マグネシウム、硫酸亜鉛、ギ酸カルシウム、酢酸カルシウム、硝酸カルシウムが挙げられる。本発明で表面処理剤に使用する界面活性剤としては、非イオン性界面活性剤、カチオン性界面活性剤、アニオン性界面活性剤、両性界面活性剤が例示できるが、硫酸アルミニウムとの相溶性が良い為、非イオン性界面活性剤あるいはカチオン性界面活性剤の使用が好ましい。具体的には、ポリオキシエチレンラウリルエーテル等のポリオキシエチレンアルキルエーテル、ポリオキシエチレンノニルフェニルエーテル、オキシエチレンオキシプロピレンブロックコポリマー、糖アルコール脂肪酸エステル、ポリオキシエチレン糖アルコール脂肪酸エステル、脂肪酸モノグリセリド、ポリオキシエチレンアルキルアミン、モノアルキルトリメチルアンモニウムクロリド、ジアルキルジメチルアンモニウムクロリド、塩化ベンザルコニウムあるいはこれらの混合物が例示でき、この中でHLB値が8.0以上12.5以下のものを使用する。HLB値が8.0未満であると充分なインク吸収速度が得られず、HLB値が12.5を超えるとインクジェット用紙のZ軸方向にインクが吸収されると同時にXY方向にもインクが広がり、結果としてニジミが発生する。界面活性剤の使用比率は、表面処理剤層総固形分の1~10質量部程度である。1質量部未満ではインク吸収性能が不十分となり、10質量部を超えるとニジミの発生が懸念される。本発明の表面処理剤には、バインダーとして、カチオン化デンプン、生デンプン、酸化デンプン、エーテル化デンプン、エステル化デンプン等のデンプン類、カルボキシメチルセルロース、メチルセルロース、ヒドロキシアルキルセルロースなどの水溶性セルロース類、アルギン酸、グアーガム、キサンタンガム、プルラン等の天然水溶性高分子誘導体類、カチオン化ポリビニルアルコール、ポリビニルアルコール、ポリアクリルアミド等の水溶性高分子が使用され、特にカチオン化デンプンあるいはカチオン化ポリビニルアルコールが硫酸アルミニウムとの相溶性が良く、サイズプレス処理剤を塗布した後、インクジェット用紙表面に硫酸アルミニウムが均一に分布し、印刷面の均一性が向上するため好ましい。水溶性高分子の配合量は、総質量部100部に対して55~90質量部が好ましい。水溶性高分子が55質量部未満であると、表面強度の低下が起こり、印刷部のコスレ汚れが発生しやすくなり、90質量部を超えると、インク乾燥性の低下が起こりやすくなる。本発明の表面サイズプレス処理剤には、外添サイズ剤としてスチレンアクリル系共重合体を含有することが好ましく、特にカチオン性のスチレンアクリル系共重合体が硫酸アルミニウムとの相溶性が良く、サイズプレス処理剤を塗布した後、インクジェット用紙表面に硫酸アルミニウムが均一に分布し、印刷面の均一性が向上するため好ましい。スチレンアクリル系共重合体の配合量は、総質量部100部に対して0.1~10質量部が好ましく、より好ましくは05~5質量部の範囲で調節される。スチレンアクリル系共重合体が0.1質量部未満であると、バーコード印刷適性の低下が起こり、10質量部を超えると、インク乾燥性の低下が起こりやすくなる。また、必要に応じ各種助剤、例えば、界面活性剤、pH調節剤、粘度調節剤、柔軟剤、光沢付与剤、ワックス類、分散剤、流動変性剤、安定化剤、帯電防止剤、架橋剤、サイズ剤、蛍光増白剤、着色剤、紫外線吸収剤、消泡剤、耐水化剤、可塑剤、滑剤、防腐剤及び香料等が必要に応じて適宜配合される。本発明において、表面サイズプレス処理剤の塗布量については、特に限定されるものではないが、両面当りの乾燥塗布量が0.5~5.0g/m2の範囲となるように、原紙の両面に塗布、乾燥するのが好ましく、10~3.0g/m2の範囲とするのがさらに好ましい。表面サイズプレス処理剤の塗布量が0.5g/m2未満では、充分なバーコード印刷適性および耐水性、耐擦過性が得られない場合があり、他方、5.0g/m2を越えるとインク乾燥性が低下しやすくなる。<原紙>本発明で用いるインクジェット用紙の原紙としては、原料パルプとして化学パルプNBKP、LBKP等、機械パルプGP、CGP、RGP、PGW、TMP等、脱墨古紙パルプDIP等等の木材パルプを単独または任意の比率で混合して使用される。また、ホワイトカーボン、クレー、無定形シリカ、タルク、酸化チタン、炭酸カルシウムなどの製紙用填料が抄紙時に添加される。また、必要に応じて、内添サイズ剤、定着剤、紙力増強剤、歩留り向上剤、耐水化剤、紫外線吸収剤等の公知公用の抄紙用薬品が適宜添加され、公知公用の抄紙機にて抄紙される。原紙の抄造条件についても、特に限定はない。抄紙機としては、例えば、長網式抄紙機、ギャップフォーマー型抄紙機、円網式抄紙機、短網式抄紙機等の商業規模の抄紙機が、目的に応じて適宜選択して使用できる。本発明のインクジェット用紙に使用する原紙は、特に限定されるものではないが、一般的には、坪量が50~200g/m2程度の範囲にある原紙が、目的に応じて適宜選択して使用される。<表面サイズプレス処理剤の原紙への塗布>表面サイズプレス処理剤を紙原紙へ塗布するための装置としては、特に限定されるものではないが、例えば2ロールサイズプレス、ブレードメタリングサイズプレス、ロッドメタリングサイズプレス、ゲートロールコーターなどのロールコーター、トレーリング、フレキシブル、ロールアプリケーション、ファウンテンアプリケーション、ショートドゥエル等のベベルタイプやベントタイプのブレードコーターロッドブレードコーター、バーコーター、エアーナイフコーター、カーテンコーター、スプレーコーター、グラビアコーターなどの公知公用の装置が適宜使用される。なお、表面処理剤組成物を塗布後の湿潤塗被層を乾燥する方法としては、例えば、蒸気乾燥、ガスヒーター乾燥、電気ヒーター乾燥、赤外線ヒーター乾燥等の各種方式が採用できる。本発明のインクジェット用紙の製造に際しては、表面サイズプレス処理剤組成物の塗布層の形成後に、各種キャレンダー装置にて平滑化処理を施しても良く、かかるキャレンダー装置としては、スーパーキャレンダー、ソフトキャレンダー、グロスキャレンダー、コンパクトキャレンダー、マットスーパーキャレンダー、マットキャレンダー等の一般に使用されているキャレンダー装置が適宜使用できる。キャレンダー仕上げ条件としては、剛性ロールの温度、キャレンダー圧力、ニップ数、ロール速度、キャレンダー前の紙水分等が、要求される品質に応じて適宜選択される。さらに、キャレンダー装置は、コーターと別であるオフタイプとコーターと一体となっているオンタイプがあるが、どちらにおいても使用できる。使用するキャレンダー装置の材質は、剛性ロールでは金属もしくはその表面に硬質クロムメッキ等で鏡面処理したロールである。弾性ロールはウレタン樹脂、エポキシ樹脂、ポリアミド樹脂、フェノール樹脂、ポリアクリレート樹脂等の樹脂ロール、コットン、ナイロン、アスベスト、アラミド繊維等を成型したロールが適宜使用される。なお、キャレンダーによる仕上げ後の塗被紙の調湿、加湿のための水塗り装置、静電加湿装置、蒸気加湿装置等を適宜組合せて使用することも可能である。本発明に係るインクジェット用紙の白色度は特に限定されないが、70以上、好ましくは75以上であれば、印刷面が鮮明である。本発明に係るインクジェット用紙の不透明度は特に限定されないが、75以上、好ましくは80以上であれば、印刷面の裏面に印刷面が透き通ることなく印刷後の不透明性を維持できる。以下、実施例に基づいて本発明をさらに詳細に説明する。例中、部とあるのは質量部を、とあるのは質量部をそれぞれ示す。尚、本発明は、これらの実施例に何等制限を受けるものではない。基材の調整ユーカリ、オーク材を原料としてECF漂白されたLBKP100を380mlCSFに叩解し、填料として軽質炭酸カルシウムを10.0、内添サイズ剤としてアルケニル無水コハク酸ナショナルスターチ社製、ファイブラン81を0.07、歩留向上剤協和産業社製、パーコール182を0.02で長網多筒型抄紙機によって抄紙し、坪量81.4g/m2の原紙を作成した。実施例1上記原紙上に、硫酸アルミニウム30部、ポリオキシエチレンラウリルエーテル花王製、エマルゲン106、HLB値10.55部、カチオン化デンプン王子コーンスターチ製、エースK22064部、カチオン性スチレンアクリル系共重合体星光PMC社、SE22201部の混合塗布液を両面で2.5g/m2となるように2ロールサイズプレス機で、塗布後乾燥しインクジェット用紙を得た。実施例2上記原紙上に、硫酸アルミニウム30部、ポリオキシエチレンラウリルエーテル花王製、エマルゲン106、HLB値10.52部、カチオン化デンプン王子コーンスターチ製、エースK22067部、カチオン性スチレンアクリル系共重合体星光PMC社、SE22201部の混合塗布液を両面で2.5g/m2となるように2ロールサイズプレス機で、塗布後乾燥しインクジェット用紙を得た。実施例3上記原紙上に、硫酸アルミニウム30部、ポリオキシエチレンラウリルエーテル花王製、エマルゲン106、HLB値10.58部、カチオン化デンプン王子コーンスターチ製、エースK22061部、カチオン性スチレンアクリル系共重合体星光PMC社、SE22201部の混合塗布液を両面で2.5g/m2となるように2ロールサイズプレス機で、塗布後乾燥しインクジェット用紙を得た。実施例4上記原紙上に、硫酸アルミニウム15部、ポリオキシエチレンラウリルエーテル花王製、エマルゲン106、HLB値10.55部、カチオン化デンプン王子コーンスターチ製、エースK22079部、カチオン性スチレンアクリル系共重合体星光PMC社、SE22201部の混合塗布液を両面で2.5g/m2となるように2ロールサイズプレス機で、塗布後乾燥しインクジェット用紙を得た。実施例5上記原紙上に、硫酸アルミニウム35部、ポリオキシエチレンラウリルエーテル花王製、エマルゲン106、HLB値10.55部、カチオン化デンプン王子コーンスターチ製、エースK22059部、カチオン性スチレンアクリル系共重合体星光PMC社、SE22201部の混合塗布液を両面で2.5g/m2となるように2ロールサイズプレス機で、塗布後乾燥しインクジェット用紙を得た。実施例6上記原紙上に、硫酸アルミニウム30部、ポリオキシエチレンラウリルエーテル花王製、エマルゲン404、HLB値8.85部、カチオン化デンプン王子コーンスターチ製、エースK22064部、カチオン性スチレンアクリル系共重合体星光PMC社、SE22201部の混合塗布液を両面で2.5g/m2となるように2ロールサイズプレス機で、塗布後乾燥しインクジェット用紙を得た。実施例7上記原紙上に、硫酸アルミニウム30部、ポリオキシエチレンラウリルエーテル花王製、エマルゲン404、HLB値8.85部、カチオン化デンプン王子コーンスターチ製、エースK22064部、カチオン性スチレンアクリル系共重合体星光PMC社、SE22201部の混合塗布液を両面で2.5g/m2となるように2ロールサイズプレス機で、塗布後乾燥しインクジェット用紙を得た。実施例8上記原紙上に、硫酸アルミニウム30部、ポリオキシエチレンラウリルエーテル花王製、エマルゲン106、HLB値10.55部、酸化デンプン王子コーンスターチ製、エースA64部、カチオン性スチレンアクリル系共重合体星光PMC社、SE22201部の混合塗布液を両面で2.5g/m2となるように2ロールサイズプレス機で、塗布後乾燥しインクジェット用紙を得た。実施例9上記原紙上に、硫酸アルミニウム30部、ポリオキシエチレンラウリルエーテル花王製、エマルゲン106、HLB値10.55部、カチオン化ポリビニールアルコール電気化学製、PC550064部、カチオン性スチレンアクリル系共重合体星光PMC社、SE22201部の混合塗布液を両面で2.5g/m2となるように2ロールサイズプレス機で、塗布後乾燥しインクジェット用紙を得た。実施例10上記原紙上に、硫酸アルミニウム30部、ポリオキシエチレンラウリルエーテル花王製、エマルゲン106、HLB値10.55部、カチオン化デンプン王子コーンスターチ製、エースK22065部の混合塗布液を両面で2.5g/m2となるように2ロールサイズプレス機で、塗布後乾燥しインクジェット用紙を得た。実施例11上記原紙上に、実施例1と同様の混合塗布液を両面で0.7g/m2となるように2ロールサイズプレス機で、塗布後乾燥しインクジェット用紙を得た。実施例12上記原紙上に、実施例1と同様の混合塗布液を両面で4.5g/m2となるように2ロールサイズプレス機で、塗布後乾燥しインクジェット用紙を得た。実施例13上記原紙上に、硫酸アルミニウム30部、ポリオキシエチレンラウリルエーテル花王製、エマルゲン106、HLB値10.55部、カチオン化デンプン王子コーンスターチ製、エースK22064部、アニオン性スチレンアクリル系共重合体荒川化学工業社、ポリマロン1301S1部の混合塗布液を両面で2.5g/m2となるように2ロールサイズプレス機で、塗布後乾燥しインクジェット用紙を得た。比較例1上記原紙上に、ポリオキシエチレンラウリルエーテル花王製、エマルゲン106、HLB値10.55部、カチオン化デンプン王子コーンスターチ製、エースK22094部、スチレンアクリル系共重合体星光PMC社、SE22201部の混合塗布液を両面で2.5g/m2となるように2ロールサイズプレス機で、塗布後乾燥しインクジェット用紙を得た。比較例2上記原紙上に、硫酸アルミニウム5部、ポリオキシエチレンラウリルエーテル花王製、エマルゲン106、HLB値10.55部、カチオン化デンプン王子コーンスターチ製、エースK22089部、スチレンアクリル系共重合体星光PMC社、SE22201部の混合塗布液を両面で2.5g/m2となるように2ロールサイズプレス機で、塗布後乾燥しインクジェット用紙を得た。比較例3上記原紙上に、硫酸アルミニウム45部、ポリオキシエチレンラウリルエーテル花王製、エマルゲン106、HLB値10.55部、カチオン化デンプン王子コーンスターチ製、エースK22049部、スチレンアクリル系共重合体星光PMC社、SE22201部の混合塗布液を両面で2.5g/m2となるように2ロールサイズプレス機で、塗布後乾燥しインクジェット用紙を得た。比較例4上記原紙上に、硫酸アルミニウム30部、カチオン化デンプン王子コーンスターチ製、エースK22069部、スチレンアクリル系共重合体星光PMC社、SE22201部の混合塗布液を両面で2.5g/m2となるように2ロールサイズプレス機で、塗布後乾燥しインクジェット用紙を得た。比較例5上記原紙上に、硫酸アルミニウム30部、ポリオキシエチレンラウリルエーテル花王製、エマルゲン106、HLB値10.50.5部、カチオン化デンプン王子コーンスターチ製、エースK22068.5部、スチレンアクリル系共重合体星光PMC社、SE22201部の混合塗布液を両面で2.5g/m2となるように2ロールサイズプレス機で、塗布後乾燥しインクジェット用紙を得た。比較例6上記原紙上に、硫酸アルミニウム30部、ポリオキシエチレンラウリルエーテル花王製、エマルゲン106、HLB値10.515部、カチオン化デンプン王子コーンスターチ製、エースK22054部、スチレンアクリル系共重合体星光PMC社、SE22201部の混合塗布液を両面で2.5g/m2となるように2ロールサイズプレス機で、塗布後乾燥しインクジェット用紙を得た。比較例7上記原紙上に、硫酸アルミニウム30部、アセチレングリコール日信化学工業製、サーフィノールSE、HLB値6.05部、カチオン化デンプン王子コーンスターチ製、エースK22064部、スチレンアクリル系共重合体星光PMC社、SE22201部の混合塗布液を両面で2.5g/m2となるように2ロールサイズプレス機で、塗布後乾燥しインクジェット用紙を得た。比較例8上記原紙上に、硫酸アルミニウム30部、ポリオキシエチレンオレイルエーテル花王製、エマルゲン420、HLB値10.55部、カチオン化デンプン王子コーンスターチ製、エースK22064部、スチレンアクリル系共重合体星光PMC社、SE22201部の混合塗布液を両面で2.5g/m2となるように2ロールサイズプレス機で、塗布後乾燥しインクジェット用紙を得た。得られたインクジェット用紙について、以下に示す方法により評価を行い、得られた結果を表1に示す。<インクジェット印刷適性/バーコード印刷適性>各実施例および比較例で得たインクジェット用紙をミヤコシ製高速インクジェットプリンティングシステムMJP600で、UCC/EAN128コードを印刷した後、インクジェット印刷されたEAN128バーコードについて、バーコード検証機InspectorD4000RJS社製を用いてバーコードを10回走査させ評価した。評価基準5:バーコードリーダーの10回の走査の内、10回読み取れる。4:バーコードリーダーの10回の走査の内、9回読み取れる。3:バーコードリーダーの10回の走査の内、6以上9回未満読み取れる。2:バーコードに対して複数の走査線を通過させると読み取れるレベル。1:読み取ることが出来ないレベル。なお、評価が2以下のものは、実用上問題がある。<インクジェット印刷適性/インク乾燥性>各実施例および比較例で得たインクジェット用紙をミヤコシ製高速インクジェットプリンティングシステムMJP600で、黒色のブロックパターンを印刷速度150m/minにて印刷した後、インクジェット印刷を行った部位について、インクの転写汚れについて、目視判定を行った。評価基準5優-1劣なお、評価が2以下のものは、実用上問題がある。<インクジェット印刷適性/耐水性>各実施例および比較例で得たインクジェット用紙をミヤコシ製高速インクジェットプリンティングシステムMJP600で、日本規格協会発行のカラーディジタル標準画像データ/N3を印刷した後、インクジェット印刷後の用紙を水道水中に30秒間浸積した後、自然乾燥した。その後、印刷画像の滲みの程度を目視で評価した。評価基準5優-1劣なお、評価が2以下のものは、実用上問題がある。<インクジェット印刷適性/耐擦過性>各実施例および比較例で得たインクジェット用紙をミヤコシ製高速インクジェットプリンティングシステムMJP600で、日本規格協会発行のカラーディジタル標準画像データ/N3を印刷した後、インクジェット印刷部をウエスで10回擦り、印刷部コスレ汚れの程度を目視で評価した。評価基準5優-1劣なお、評価が2以下のものは、実用上問題がある。<インクジェット印刷適性/印刷部均一性>各実施例および比較例で得たインクジェット用紙をミヤコシ製高速インクジェットプリンティングシステムMJP600で、日本規格協会発行のカラーディジタル標準画像データ/N3を印刷した後、印刷部の印刷ムラの程度を目視で評価した。評価基準5優-1劣なお、評価が2以下のものは、実用上問題がある。実施例1~13及び比較例1~8の、インクジェット印刷適性の評価結果を表1に示す。表1からわかるように、本発明のインクジェット用紙は、十分な耐水性とバーコード印刷適性と耐擦過性、印刷部均一性を有する。